(57)【要約】【課題】基材上に、耐熱性に優れるゴム系粘着剤層を有する粘着シートを提供する。【解決手段】基材と、その上に形成されたゴム系粘着剤層を有する粘着シートであって、前記ゴム系粘着剤層が、（Ａ）分子内に不飽和結合を有する未架橋ゴムと、（Ｂ）電子吸引基含有多官能モノマーを含む未架橋ゴム材料を、活性エネルギー線の照射により、架橋させてなるものであることを特徴とする粘着シートである。【選択図】なし【特許請求の範囲】
【請求項１】
基材と、その上に形成されたゴム系粘着剤層を有する粘着シートであって、前記ゴム系粘着剤層が、（Ａ）分子内に不飽和結合を有する未架橋ゴムと、（Ｂ）電子吸引基含有多官能モノマーを含む未架橋ゴム材料を、活性エネルギー線の照射により、架橋させてなるものであることを特徴とする粘着シート。
【請求項２】
（Ｂ）電子吸引基含有多官能モノマーが、(メタ)アクリル酸系多官能モノマーである、請求項１に記載の粘着シート。
【請求項３】
（Ａ）未架橋ゴムが、ポリマー鎖中に不飽和結合を誘導するモノマーを０.０１〜２０モル％重合されてなるオレフィン系ゴムである、請求項１又は２に記載の粘着シート。
【請求項４】
（Ａ）成分と（Ｂ）成分との使用割合が、質量比で１００：０.１〜１００：５０である、請求項１〜３のいずれかに記載の粘着シート。
【請求項５】
未架橋ゴム材料が、粘着付与剤及び／又は軟化剤を含む、請求項１〜４のいずれかに記載の粘着シート。
【請求項６】
活性エネルギー線が紫外線であって、未架橋ゴム材料が、さらに光重合開始剤を含む、請求項１〜５のいずれかに記載の粘着シート。
【発明の詳細な説明】
【技術分野】
【０００１】
本発明は粘着シートに関し、さらに詳しくは、分子内に不飽和結合を有する未架橋ゴム、特にオレフィン系ゴムを、ある種の多官能モノマーの存在下に活性エネルギー線を照射して架橋させてなる耐熱性に優れたゴム系粘着剤層を基材上に有する粘着シートに関するものである。
【背景技術】
【０００２】
一般に、ゴム系粘着剤は耐熱性に劣ることが知られている。これは、主ポリマーであるゴムが架橋していないためである。
従来、ゴムの架橋方法としては硫黄架橋、キノイド架橋、フェノール樹脂架橋等が知られているが、これらの方法は、高温で長時間の加熱が必要であって、粘着シートの製造においては生産効率に欠けるなどの問題がある。また、薄膜を作製する場合、高温による架橋方法では均一・均質な薄膜を得ることが困難である。
従来技術として、例えば（１）少なくともキノイド、有機過酸化物、アクリルモノマーの三者を共存させて架橋反応を行わせることを特徴とするブチルゴムの架橋方法（特許文献１参照）や、（２）有機過酸化物と、電子吸引基を含有する多官能性モノマーとの存在下で、かつ、キノイド又は硫黄よりなる他の架橋剤の非存在下で、未架橋ブチルゴムの架橋反応を行わせることを特徴とするブチルゴムの架橋方法（特許文献２参照）が開示されている。
しかしながら、これらの方法はいずれも高温加熱が必要であり、ゴム架橋体の薄膜製造には適さない。特に、ブチルゴムやＥＰＤＭゴム等のオレフィン系ゴムは、架橋効率が低く、また架橋工程に長時間を要する。
また、ゴム系粘着剤の耐熱性を向上させるために、スチレンーイソプレン共重合体を使用する方法などがあるが、架橋構造を有しているわけではないのでまだ十分な耐熱性が得られていない。
【先行技術文献】
【特許文献】
【０００３】
【特許文献１】特開昭６２−７４９３４号公報
【特許文献２】特許第３１９７０６８号公報
【発明の概要】
【発明が解決しようとする課題】
【０００４】
本発明は、このような状況下になされたものであり、基材上に、耐熱性に優れるゴム系粘着剤層を有する粘着シートを提供することを目的とする。
【課題を解決するための手段】
【０００５】
本発明者は、前記目的を達成するために鋭意研究を重ねた結果、下記の知見を得た。
基材上に設けられた、分子内に不飽和結合を有する未架橋ゴムと、電子吸引基含有多官能モノマーとを含むシート状未架橋ゴム材料を、活性エネルギー線の照射により架橋させることにより、耐熱性に優れるゴム系粘着剤層を有する粘着シートが得られることを見出した。
そして、前記分子内に不飽和結合を有する未架橋ゴムが、エチレンープロピレンージエン共重合ゴムのようなオレフィン系ゴムである場合に、特に有効であることを見出した。
本発明は、かかる知見に基づいて完成したものである。
すなわち、本発明は、
（１）基材と、その上に形成されたゴム系粘着剤層を有する粘着シートであって、前記ゴム系粘着剤層が、（Ａ）分子内に不飽和結合を有する未架橋ゴムと、（Ｂ）電子吸引基含有多官能モノマーを含む未架橋ゴム材料を、活性エネルギー線の照射により、架橋させてなるものであることを特徴とする粘着シート、
（２）（Ｂ）電子吸引基含有多官能モノマーが、(メタ)アクリル酸系多官能モノマーである、上記(１)項に記載の粘着シート、
（３）（Ａ）未架橋ゴムが、ポリマー鎖中に不飽和結合を誘導するモノマーを０.０１〜２０モル％重合されてなるオレフィン系ゴムである、上記(１)又は(２)項に記載の粘着シート、
（４）（Ａ）成分と（Ｂ）成分との使用割合が、質量比で１００：０.１〜１００：５０である、上記(１)〜(３)項のいずれかに記載の粘着シート、
（５）未架橋ゴム材料が、粘着付与剤及び／又は軟化剤を含む、上記(１)〜(４)項のいずれかに記載の粘着シート、及び
（６）活性エネルギー線が紫外線であって、未架橋ゴム材料が、さらに光重合開始剤を含む、上記(１)〜(５)項のいずれかに記載の粘着シート、
を提供するものである。
【発明の効果】
【０００６】
本発明によれば、基材上に設けられた、分子内に不飽和結合を有する未架橋ゴムと、電子吸引基含有多官能モノマーとを含む未架橋ゴム材料を、活性エネルギー線の照射により架橋させることにより、耐熱性に優れるゴム系粘着剤層を有する粘着シートを提供することができる。
【発明を実施するための形態】
【０００７】
本発明の粘着シートは、基材と、その上に形成されたゴム系粘着剤層を有する粘着シートであって、前記ゴム系粘着剤層が、（Ａ）分子内に不飽和結合を有する未架橋ゴムと、（Ｂ）電子吸引基含有多官能モノマーを含む未架橋ゴム材料を、活性エネルギー線の照射により、架橋させてなるものであることを特徴とする。
【０００８】
［基材］
本発明の粘着シートに用いられる基材は特には限定されないが、当該粘着シートの使用目的に応じて適宜選定される。例えば上質紙、アート紙、コート紙、グラシン紙等や、これらの紙基材にポリエチレン等の熱可塑性樹脂をラミネートしたラミネート紙等の各種紙類、各種合成紙、アルミニウム箔や銅箔や鉄箔などの金属箔、不織布などの多孔質材料、並びにポリエチレン樹脂、ポリプロピレン樹脂等のポリオレフィン樹脂、ポリブチレンテレフタレート樹脂、ポリエチレンテレフタレート樹脂などのポリエステル樹脂、アセテート樹脂、ＡＢＳ樹脂、ポリスチレン樹脂、塩化ビニル樹脂などのプラスチックのフィルム、シート及びこれらの樹脂の混合物又は積層物からなるプラスチックフィルム、シート等が挙げられる。プラスチックフィルム・シート等の基材シートは、未延伸でもよいし、縦又は横などの一軸方向あるいは二軸方向に延伸されていてもよい。
【０００９】
基材は、着色されていてもよいし、無色透明のものでもよい。また、基材の表面又は裏面には、印刷、印字などを施してもよい。そのために、基材には、感熱記録層、熱転写、インクジェット、レーザー印字などが可能な印字受像層、印刷性向上層等が設けられてもよい。
また基材が、プラスチックの場合は、その上に設けられる粘着剤層との密着性を向上させるために、所望により酸化法や凹凸化法などの表面処理を施すことができる。上記酸化法としては、特には限定されないが例えばコロナ放電処理法、プラズマ処理法、クロム酸酸化（湿式）、火炎処理、熱風処理、オゾン・紫外線照射処理などが挙げられ、また、凹凸化法としては、特には限定されないが、例えばサンドブラスト法、溶剤処理法等が挙げられる。これらの表面処理法は基材の種類に応じて適宜選定されるが、一般にはコロナ放電処理法が効果及び操作性などの面から、好ましく用いられる。また、プライマー処理を施すこともできる。
【００１０】
また、基材に種類によっては、基材と粘着剤層との間に、所望により目止め層を設けてもよい。この目止め層は、粘着剤の基材への浸透防止の他に、基材と粘着剤層との密着性をさらに向上させる目的で、また基材が紙類で柔軟すぎる場合には、剛性を付与する目的で設けられる。このような目止め層としては、特には限定されないが例えは、スチレンーブタジエン共重合体、アクリル系樹脂、ポリエステル系樹脂、ポリウレタン系樹脂、ポリスチレン系樹脂などを主成分として、必要に応じ、クレー、シリカ、炭酸カルシウム、酸化チタン、酸化亜鉛などのフィラーを添加したものなどからなる層が挙げられる。この目止め層の厚さは、特には制限されないが、通常０.１〜３０μｍの範囲である。
基材の厚みは、特に制限はされないが、通常１０〜２５０μｍ程度である。
【００１１】
［（Ａ）分子内に不飽和結合を有する未架橋ゴム］
本発明の粘着シートにおいて、未架橋ゴム材料の（Ａ）成分として用いる未架橋ゴムは、特に制限されず、例えば天然ゴムやイソプレンゴム、ブタジエンゴム、エチレン−プロピレン−ジエン共重合ゴム（ＥＰＤＭゴム）、フッ素ゴム、ウレタンゴム、ブチルゴム、スチレン−イソプレン共重合体、スチレン−ブタジエン共重合体、スチレン−ブタジエン−ブチレン−スチレン共重合体、スチレン−イソブチレン−スチレン共重合体、スチレン−イソプレン−スチレン共重合体、スチレン−ブタジエン−スチレン共重合体、クロロプレンゴム、アクリルゴムなどが挙げられる。さらには上記スチレン−イソプレン−スチレン共重合体の不完全水素添加物や、スチレン−ブタジエン−スチレン共重合体の不完全水素添加物などを使用することもできる。これらの未架橋ゴムは、１種を単独で用いてもよく、２種以上を組み合わせて用いてもよい。これらの中でも、分子内に不飽和結合を有する、天然ゴム、イソプレンゴム、ブタジエンゴム、ＥＰＤＭゴム、ブチルゴム、スチレン−イソプレン共重合体、スチレン−ブタジエン共重合体、スチレン−ブタジエン−ブチレン−スチレン共重合体、スチレン−イソプレン−スチレン共重合体、スチレン−ブタジエン−スチレン共重合体が好ましい。
本発明においては、前記の未架橋ゴムとして、ポリマー鎖中に不飽和結合を誘導するモノマーを０.０１〜２０モル％程度重合してなるものが好ましく、０.０１〜１５モル％程度重合してなるものがより好ましい。具体的には、ポリマー鎖中に不飽和結合を誘導するモノマーを０.０１〜２０モル％程度重合してなるブチルゴムやエチレン−プロピレン−ジエン共重合ゴム（ＥＰＤＭゴム）などのオレフィン系ゴムが好ましく、特にＥＰＤＭゴムが好適である。
不飽和結合を誘導するモノマーとしては、例えばイソプレン、１,３−ブタジエン、エチリデンノルボルネン、１,４−ヘキサジエン、ジシクロペンタジエンが挙げられる。
【００１２】
［（Ｂ）電子吸引基含有多官能モノマー］
本発明の粘着シートにおいては、未架橋ゴム材料の（Ｂ）成分として、電子吸引基含有多官能モノマーが用いられる。前記多官能モノマーにおける電子吸引基としては、例えば−ＮＯ2、−ＣＮ、−ＣＯＲ（Ｒはアルキル基を表す。以下において同じ）、−ＣＯＮＲ2、−ＣＯＮＨＲ、−ＣＯＯＲ等の基を挙げることができる。
前記電子吸引基は、多官能モノマーにおける官能基の炭素−炭素二重結合（以下官能性二重結合という）の近傍にあることが好ましく、特に、官能性二重結合を構成する炭素原子に直接結合していることが好ましい。
本発明で用いる電子吸引基含有多官能モノマーに特に制限はないが、入手性及び反応性などの観点から、(メタ)アクリル酸系多官能性モノマーが好ましい。
【００１３】
（(メタ)アクリル酸系多官能性モノマー）
(メタ)アクリル酸系多官能性モノマーとしては、例えば、テトラエチレングリコールジ(メタ)アクリレート、ポリエチレングリコールジ(メタ)アクリレート、エチレンオキシド付加ビスフェノールＡジ(メタ)アクリレート、プロピレンオキシド付加ビスフェノールＡジ(メタ)アクリレート、１,１０−デカンジオールジ(メタ)アクリレート、トリシクロデカンジメタノールジ(メタ)アクリレート、エチレンオキシド付加２−メチル−１,３−プロパンジオールジ(メタ)アクリレート、ネオペンチルグリコールジ(メタ)アクリレート、２−ヒドロキシ−３−アクリロイロキシプロピルメタクリレート、プロピレンオキシド／エチレンオキシド付加ビスフェノールＡジ(メタ)アクリレート、１,６−ヘキサンジオールジ(メタ)アクリレート、１,９−ノナンジオールジ(メタ)アクリレート、ジプロピレングリコールジ(メタ)アクリレート、トリプロピレングリコールジ(メタ)アクリレート、ポリプロピレングリコールジ(メタ)アクリレート、エチレンオキシド付加イソシアヌル酸トリ(メタ)アクリレート、エチレンオキシド付加トリメチロールプロパントリ(メタ)アクリレート、トリメチロールプロパントリ(メタ)アクリレート、プロピレンオキシド付加トリメチロールプロパントリ(メタ)アクリレート、ペンタエリスリトールテトラ(メタ)アクリレート、エチレンオキシド付加ペンタエリスリトールテトラ(メタ)アクリレート、ジトリメチロールプロパンテトラ(メタ)アクリレート、プロピレンオキシド付加ペンタエリスリトールテトラ(メタ)アクリレート、ジペンタエリスリトールヘキサ(メタ)アクリレート、シクロヘキサンジメタノールジ(メタ)アクリレート、エチレンオキシド付加シクロヘキサンジメタノールジ(メタ)アクリレート、エチレンオキシド付加グリセリントリ(メタ)アクリレートなどが挙げられる。なお、(メタ)アクリレートとは、アクリレート及びメタクリレートの両方を意味する。
本発明においては、これらの(メタ)アクリル酸系多官能性モノマーは、１種を単独で用いてもよく、２種以上を組み合わせて用いてもよい。
【００１４】
本発明においては、前述した（Ａ）成分の未架橋ゴムと、（Ｂ）成分の電子吸引基含有多官能モノマーとの使用割合に特に制限はなく、必要とする粘着シートの性能、（Ａ）成分の未架橋ゴムとの相溶性などを考慮して適宜選定すればよいが、通常、（Ａ）成分の未架橋ゴム１００質量部に対して、（Ｂ）成分の電子吸引基含有多官能モノマーは、０.１〜５０質量部程度、好ましくは０.５〜４０質量部、より好ましくは１〜３０質量部の割合で用いられる。
【００１５】
［粘着付与剤及び／又は軟化剤］
本発明の粘着シートにおいては、未架橋ゴム材料に、より良好な粘着性能を付与する目的で、必要に応じ、粘着付与剤及び／又は軟化剤を含有させることができる。
この粘着付与剤や軟化剤の種類に特に制限はなく、例えば粘着付与剤としてロジン誘導体、ポリテルペン樹脂、芳香族変性テルペン樹脂及びその水素化物、テルペンフェノール樹脂、クマロン・インデン樹脂、脂肪族系石油樹脂、芳香族系石油樹脂及びその水素化物、スチレン又は置換スチレンの低分子量重合体などが挙げられる。また軟化剤として、パラフィン系プロセスオイル、ナフテン系プロセスオイル、芳香族系プロセスオイルなどの石油系プロセスオイル、ヒマシ油あるいはトール油などの天然油、フタル酸ジブチル、フタル酸ジオクチルあるいはアジピン酸ジブチルなどの二塩基酸ジアルキル、液状ポリブテンあるいは液状ポリイソプレンなどの低分子量液状ポリマー、液状ロジン、液状テルペンなどが挙げられる。
これらの粘着付与剤や軟化剤は、１種を単独で用いてもよく、２種以上を組み合わせて用いてもよい。当該粘着付与剤及び／又は軟化剤の含有量は、粘着シートの所望性能に応じて適宜選定すればよい。
【００１６】
［光重合開始剤］
本発明の粘着シートにおいては、未架橋ゴム材料を、活性エネルギー線の照射により架橋させて、ゴム系粘着剤層を形成させるが、前記活性エネルギー線としては、装置や生産性、経済性などの観点から、紫外線が好ましく用いられる。
活性エネルギー線として、紫外線を用いる場合には、必要に応じ、光重合開始剤を用いることができる。なお、電子線を用いる場合には、光重合開始剤を用いる必要はない。
本発明において、用いることのできる光重合開始剤としては特に制限はなく、例えば２,２−ジメトキシ−１,２−ジフェニルエタン−１−オン、１−ヒドロキシ−シクロヘキシル−フェニル−ケトン、２−ヒドロキシ−２−メチル−１−フェニル−プロパン−１−オン、１−[４−(２−ヒドロキシエトキシ)−フェニル]−２−ヒドロキシ−２−メチル−１−プロパン−１−オン、２−ヒドロキシ−１−[４−[４−(２−ヒドロキシ−２−メチル−プロピオニル)−ベンジル]フェニル]−２−メチル−プロパン−１−オン、２−メチル−１−(４−メチルチオフェニル)−２−モルホリノプロパン−１−オン、２−ベンジル−２−ジメチルアミノ−１−(４−モルホリノフェニル)−ブタノン−１、２−(ジメチルアミノ)−２−[(４−メチルフェニル)メチル]−１−[４−(４−モルホリニル)フェニル]−１−ブタノン等のアルキルフェノン系光重合開始剤、２,４,６−トリメチルベンゾイル−ジフェニル−ホスフィンオキサイド、ビス(２,４,６−トリメチルベンゾイル)−フェニルホスフィンオキサイド等のアシルホスフィンオキサイド系光重合開始剤、ビス(η５−２,４−シクロペンタジエン−１−イル)−ビス[２,６−ジフルオロ−３−(１Ｈ−ピロール−１−イル)−フェニル]チタニウム等のチタノセン系光重合開始剤、１,２−オクタンジオン−１−[４−(フェニルチオ)−２−(Ｏ−ベンゾイルオキシム)]、エタノン−１−[９−エチル−６−(２−メチルベンゾイル)−９Ｈ−カルバゾール−３−イル]−１−(Ｏ−アセチルオキシム)等のオキシムエステル系光重合開始剤、ベンゾフェノン、ｐ−クロロベンゾフェノン、ベンゾイル安息香酸、ｏ−ベンゾイル安息香酸メチル、４−メチルベンゾフェノン、４−フェニルベンゾフェノン、ヒドロキシベンゾフェノン、アクリル化ベンゾフェノン、４−ベンゾイル−４'−メチル−ジフェニルサルファイド、３,３'−ジメチル−４−メトキシベンゾフェノン、２,４,６−トリメチルベンゾフェノン、４−(１３−アクリロイル−１,４,７,１０,１３−ペンタオキサトリデシル)−ベンゾフェノン等のベンゾフェノン系光重合開始剤、チオキサントン、２−クロロチオキサントン、３−メチルチオキサントン、２,４−ジメチルチオキサントン、２,４−ジイソプロピルチオキサントン、２,４−ジクロロチオキサントン、１−クロロ−４−プロポキシチオキサントン、２−メチルチオキサントン、２−イソプロピルチオキサントン、４−イソプロピルチオキサントン等のチオキサントン系光重合開始剤等が挙げられる。
【００１７】
これらの光重合開始剤は、１種を単独で用いてもよく、２種以上を組み合わせて用いてもよい。また、前記光重合開始剤には、例えばトリイソプロパノールアミンや、４,４'−ジエチルアミノベンゾフェノンなどの光重合開始助剤などを併用してもよい。
前記光重合開始剤の使用量は、固形分として、前述した（Ａ）成分の未架橋ゴム１００質量部（固形分）に対して、通常０.００１〜３０質量部、好ましくは０.０１〜２０質量部の範囲で選定される。光重合開始剤の使用量が０.００１質量部未満では、十分な架橋を行うことができず、一方３０質量部を超えると、紫外線照射時に（Ａ）成分の未架橋ゴムの主骨格の分解が促進されたりする。
【００１８】
［未架橋ゴム材料形成用コーティング剤］
本発明においては、前述した（Ａ）成分の未架橋ゴムと、（Ｂ）成分の電子吸引基含有多官能モノマーと、必要により用いられる光重合開始剤、粘着付与剤や軟化剤を、所定の割合で含む、未架橋ゴム材料形成用コーティング剤を調製する。
当該コーティング剤には、さらに必要に応じて酸化防止剤、光安定剤、難燃剤、充填剤、着色剤などの従来公知の各種添加剤を適宜配合してもよい。なお、このコーティング剤の調製においては、無溶媒で行ってもよいし、必要に応じて適当な溶媒を適宜含有させることができる。
【００１９】
［粘着シートの製造方法］
本発明の粘着シートの製造方法は特に限定されない。例えば、前記未架橋ゴム材料形成用コーティング剤を、無溶媒の場合には加熱により低粘度化し、ホットメルトにて基材の一方の面に塗布し、冷却固化して未架橋ゴム粘着層を形成させる。また、当該コーティング剤が、溶媒で希釈されて液状である場合には、基材の一方の面に、従来公知の塗布手段、例えばナイフコーター、ロールコーター、ロールナイフコーター、エアナイフコーター、バーコーター、ダイコーター、カーテンコーター、グラビアコーターなどにより塗布し、乾燥させることにより、未架橋ゴム粘着層を形成させる。
前記未架橋ゴム粘着層の厚さは特に制限はなく、通常１〜２００μｍ、好ましくは１０〜１００μｍである。
【００２０】
本発明においては、このようにして基材上に形成された未架橋ゴム粘着層に活性エネルギー線を照射して、該粘着層を架橋させ、ゴム系粘着剤層を形成させる。活性エネルギー線としては、前述したように紫外線が好ましく用いられる。紫外線は、高圧水銀ランプ、フュージョン製Ｈランプ、キセノンランプなどで得られる。この活性エネルギー線の照射量としては、例えば紫外線の場合には、光量で１００〜５０００ｍＪ／ｃｍ2程度である。必要に応じ、未架橋ゴム粘着層を保護するために、未架橋ゴム粘着層上に剥離シートを貼付しておいてもよい。また、未架橋ゴム材料形成用コーティング剤を剥離シート上に適宜の厚さで塗布し乾燥してから、基材を未架橋ゴム粘着層に積層してもよい。
なお、活性エネルギー線は、未架橋ゴム粘着層側から照射してもよいし、基材面や剥離シート面から照射してもよい。後者の場合には、上記基材や剥離シートは、使用するエネルギー線の波長に対して透過性を有することが好ましい。すなわち、エネルギー線として電子線を用いる場合は、不透明であってもよいし、エネルギー線として紫外線を用いる場合は、紫外線透過性を有することが好ましい。
【００２１】
［剥離シート］
本発明の粘着シートにおいては、このように形成されたゴム系粘着剤層の上に、所望により剥離シートを設けることができる。この剥離シートとしては、例えばグラシン紙のような高密度原紙、クレーコート紙、クラフト紙、上質紙などの紙にポリエチレン樹脂などをラミネートしたラミネート紙、あるいはポリエチレンテレフタレート、ポリエチレンナフタレート、ポリオレフィンなどのプラスチックフィルムに、フッ素樹脂やシリコーン樹脂などの剥離剤を乾燥質量で０.１〜３ｇ／ｍ2程度になるように塗布し、熱硬化や紫外線硬化などによって剥離層を設けたものなどが挙げられる。この剥離層の厚さについては特に制限はないが、通常２５〜２００μｍの範囲である。
【実施例】
【００２２】
次に、本発明を実施例により、さらに詳細に説明するが、本発明は、これらの例によってなんら限定されるものではない。
なお、各例で得られたゴム系粘着剤層及び粘着シートのゲル分率、粘着力及び保持力は、以下に示す方法に従って測定した。
＜ゲル分率の測定方法＞
１）ＳＵＳ金網の質量を測定する。
２）粘着シートをＳＵＳ金網ではさみこみ、質量を測定する。
３）トルエン中に２３℃で１２０時間浸漬する。
４）金網付きテストピースを取り出し、真空下１２０℃、２時間乾燥し、乾燥後の質量を測定する。
５）下式よりゲル分率（％）を算出する。
(乾燥後の質量−金網質量)×１００／(乾燥前の質量−金網質量)
＜粘着力の測定方法＞
粘着シートの粘着剤層面を、２３℃、５０％ＲＨ環境下でステンレス板に貼付し、２４時間後に同環境下で、ＪＩＳ Ｚ ０２３７に準拠して、１８０°ピール試験を行い、粘着力を測定した。
＜保持力の測定方法＞
粘着シートの粘着剤層側を、ステンレス板に貼り付け面積が２５ｍｍ×２５ｍｍになるように貼付し、４０℃環境下で９.８Ｎの荷重をかけて、ＪＩＳ Ｚ ０２３７の保持力の測定法に準拠して、落下するまでの時間を測定した（最大７０,０００秒）。
【００２３】
実施例１
（１）未架橋ゴム材料形成用コーティング剤の調製
ゴムとしてエチレン−プロピレン−ジエンゴム［ＪＳＲ社製、製品名「ＪＳＲ  ＥＰ４３」、不飽和結合誘導モノマー量０.０１モル％］１００質量部（固形分）と、光重合開始剤としてベンゾフェノン［東京化成工業社製］１２質量部（固形分）と、電子吸引基含有多官能モノマーとして、トリメチロールプロパントリアクリレート［新中村化学工業社製、製品名「ＮＫエステル  Ａ−ＴＭＰＴ」］２０質量部と、粘着付与剤として水添テルペン樹脂［ヤスハラケミカル社製、製品名「クリアロンＰ８５」］２００質量部(固形分）とオイルとして液状テルペン樹脂［ヤスハラケミカル社製、製品名「ＹＳレジンＬＰ」］１００質量部と希釈溶剤としてトルエンを固形分２０質量％となるように添加し、混合して未架橋ゴム材料形成用コーティング剤を調製した。
（２）粘着シートの作製
上記（１）で調製したコーティング剤を剥離シート［リンテック社製、商品名「ＳＰ−８ＬＫ２」］上に乾燥後の厚さが２５μｍになるように塗布し、９０℃で１分間乾燥させて未架橋ゴム粘着層を形成したのち、該材料側の面から紫外線を照射した（光量２００ｍＪ／ｃｍ2）。その後厚さ５０μｍのポリエチレンテレフタレートフィルムに貼り合わせて粘着シートを作製した。この粘着シートについてゲル分率、粘着力、保持力を測定した。その結果を第２表に示す。
【００２４】
実施例２
実施例１において、光重合開始剤の量を１５質量部（固形分）、多官能モノマーの添加量を２５質量部（固形分）、粘着付与剤の量を２７５質量部、オイルの量を１２５質量部とした以外は、実施例１と同様の操作を行い、ゲル分率、粘着力、保持力を測定した。その結果を第２表に示す。
【００２５】
実施例３
実施例１においてゴムをブチルゴム［ＪＳＲ社製、製品名「Ｂｕｔｙｌ３６５」、不飽和結合誘導モノマー量２.０モル％］とし、光重合開始剤として１−ヒドロキシ−シクロヘキシル−フェニル−ケトン［チバ・スペシャルティ・ケミカルズ社製、製品名「ＩＲＧＡＣＵＲＥ１８４」］を８.６質量部（固形分）、多官能モノマーの添加量を１６質量部（固形分）、粘着付与剤の添加量を１５７質量部（固形分）、オイルの添加量を２９質量部とした以外は、実施例１と同様の操作を行い、ゲル分率、粘着力、保持力を測定した。その結果を第２表に示す。
【００２６】
実施例４
実施例１においてゴムをスチレン−イソプレン−スチレンブロック共重合体［日本ゼオン社製、製品名「Ｑｕｉｎｔａｃ３５２０」、不飽和結合誘導モノマー量１０.４モル％］とし、粘着付与剤を水添テルペン樹脂［ヤスハラケミカル社製、製品名「クリアロンＭ１０５」］とした以外は、実施例１と同様の操作を行い、ゲル分率、粘着力、保持力を測定した。その結果を第２表に示す。
【００２７】
実施例５
実施例１においてゴムをスチレン−ブタジエン−スチレンブロック共重合体［クレイトンポリマー社製、製品名「Ｋｒａｔｏｎ  Ｄ１１０１」不飽和結合誘導モノマー量１.２８モル％］とし、光重合開始剤として１−ヒドロキシ−シクロヘキシル−フェニル−ケトン［チバ・スペシャルティ・ケミカルズ社製、製品名「ＩＲＧＡＣＵＲＥ１８４」］を１３.３質量部（固形分）、多官能モノマーの添加量を２２質量部（固形分）、粘着付与剤を水添テルペン樹脂［ヤスハラケミカル社製、製品名「クリアロンＭ１０５」］を２２２質量部（固形分）、オイルの添加量を１２２質量部とした以外は、実施例１と同様の操作を行い、ゲル分率、粘着力、保持力を測定した。その結果を第２表に示す。
【００２８】
比較例１
実施例１において、紫外線を照射しない以外は、実施例１と同様の操作を行い、ゲル分率、粘着力、保持力を測定した。その結果を第２表に示す。
【００２９】
比較例２
実施例３において、紫外線を照射しない以外は、実施例１と同様の操作を行い、ゲル分率、粘着力、保持力を測定した。その結果を第２表に示す。
【００３０】
比較例３
実施例４において、紫外線を照射しない以外は、実施例１と同様の操作を行い、ゲル分率、粘着力、保持力を測定した。その結果を第２表に示す。
【００３１】
比較例４
実施例５において、紫外線を照射しない以外は、実施例１と同様の操作を行い、ゲル分率、粘着力、保持力を測定した。その結果を第２表に示す。
なお、前記の実施例１〜５及び比較例１〜４におけるコーティング剤の配合組成を第１表に示す。
【００３２】
【表１】
2010209168.tif 000002
【００３３】
［注］
Ａ−１：エチレン−プロピレン−ジエンゴム［ＪＳＲ社製、製品名「ＪＳＲ  ＥＰ４３」］
Ａ−２：ブチルゴム［ＪＳＲ社製、製品名「Ｂｕｔｙｌ３６５」］
Ａ−３：スチレン−イソプレン−スチレンブロック共重合体［日本ゼオン社製、製品名「Ｑｕｉｎｔａｃ３５２０」］
Ａ−４：スチレン−ブタジエン−スチレンブロック共重合体［クレイトンポリマー社製、製品名「Ｋｒａｔｏｎ  Ｄ１１０１」］
Ｂ−１：１−ヒドロキシ−シクロヘキシル−フェニル−ケトン［チバ・スペシャルティ・ケミカルズ社製、製品名「ＩＲＧＡＣＵＲＥ１８４」］
Ｂ−２：ベンゾフェノン［東京化成工業社製］
Ｃ−１：トリメチロールプロパントリアクリレート［新中村化学工業社製、製品名「ＮＫエステル  Ａ−ＴＭＰＴ」］
Ｄ−１：水添テルペン樹脂［ヤスハラケミカル社製、製品名「クリアロンＰ８５」］
Ｄ−２：水添テルペン樹脂［ヤスハラケミカル社製、製品名「クリアロンＭ１０５」］
Ｅ−１：液状テルペン樹脂［ヤスハラケミカル社製、製品名「ＹＳレジンＬＰ」］
【００３４】
【表２】
2010209168.tif 000003
【００３５】
［注］
Ｃｆ：凝集破壊
Ａｔ：転着
第２表から分かるように、紫外線を照射してゴム成分を架橋させてなる実施例１〜５のゴム系粘着剤層及び粘着シートは、ゲル分率が５〜３５％の範囲にあり、かつ保持力は７０,０００秒を超え、粘着力は１５〜３０Ｎ／２５ｍｍである。これに対し、ゴム成分の架橋を行っていない比較例１〜４は、ゲル分率が０であり、かつ保持力及び粘着力は、実施例に比べて極めて悪い。
【産業上の利用可能性】
【００３６】
本発明の粘着シートは、分子内に不飽和結合を有する未架橋ゴム、特にオレフィン系ゴムを、ある種の多官能モノマーの存在下に活性エネルギー線を照射して架橋させ、ゴム系粘着剤層を形成してなる、耐熱性に優れる粘着シートである。